La présente invention concerne une composition, contenant du chlorure de polyvînyle, fortement plastifiée et un procédé de préparation de cette composition. Plus particulièrement, la présente invention concerne une composition comprenant du chlorure de polyvinyle et environ 25 à 60% en poids, par rapport au poids total de la composition, de plastifiants classiques, la composition conve- nant tout particulièrement à la fabrication de tuyaux, de cathé- ters, de sondes, de récipients et d'articles similaires utiles dans le domaine de la médecine, destinés à entrer en contact avec les tissus corporels et à être utilisés pour effectuer le traus- fert et/ou le stockage de milieux liquides destinés à être utilisés dans la phléboclyse et les transfusions. L'utilité de compositions, renfermant du chlorure de polyvinyle, fortement plastifiées -destinées à la fabrication des articles médicaux susmentionnés est reconnue depuis longtemps. Le désiré de plastification des compositions varie suivant l'utilisation particulière des articles qui en sont fabriqués, ce degré de plastification étant plus élevé pour les articles exigeant une plus grande flexibilité en raison de leur utilisation ultime. En général, on considère que les compositions qui contiennent plus d'environ 20% en poids de plastifiant sont des compositions fortement plastifiées et, dans l'étendue de la présente invention, on considère, en particulier comme étant des. compositions fortement plastifiées, les compositions -comprenant environ 25 à 50% en poids de plastifiant. Cependant, les compositions renfermant du chlorure de polyvinyle actuellement utilisées présentent de graves inconvénients lorsqu'on les utilise dans les applications susmentionnées. Par exemple, lorsque des parois constituées en ces compositions entrent en contact avec des liquides organiques, en particulier avec du sang lorsqu'il s'agit de récipients et de conduits tubulaires, et avec des tissus et des muqueuses lorsqu'il s'agit de cathéters, il s'avère qu'elles présentent une uniformité insuffisante. Cet inconvénient est particulièrement grave en ce qui concerne les dispositifs utilisés pour les transfusions de sang et les tuyaux qui transportent le sang jusqu'aux et depuis les systèmes de reins artificiels dans lesquels le passage du sang venant du malade et allant au dialyseur et dé ce dernier à nouveau jusqu'au malade, s'effectue sous une certaine pression. Dans ces cas, une uniformité insuffisante des surfaces de contact risque de provoquer un traumatisme et l'hémolyse d'un nombre considérable de globules rouges. Un autre phénomène indésirable qui risque de se produire par suite du contact du sang avec les compositions renfermant du chlo rure de polyvinyle actuellement utilisées d'une façon générale est celui de la formation de caillots de dimensions microscopiques. Un autre inconvénient remarquable des compositions renfermant du- chlorure de polyvinyle dont la concentration de plastifiant est la plus élevée des compositions généralement utilisées, apparaît dans les conduits tubulaires à paroi mince extrmmement flexibles qui sont fabriqués avec elles. Des conduits tubulaires présentant les caractéristiques mentionnées précédemment sont particulièrement nécessaire dans le domaine des transfusions effectuées en pédiatrie et dans la phléboclyse et, en particulier, lorsqu'on administre par phléboclyse des solutions de nourriture et médicinales à des nouveaux-nés prématurés.Dans cette situation, on effectue la connexion entre le tuyau transporteur de solution et le malade par insertion d'une aiguille creuse reliée au tuyau dans la veine temporale du nouveau-né. I1 est évident qu'une flexibilité maximale du tuyau doit être une particularité essentielle étant donné qu'il faut éviter que les mouvements brusques du nouveau-né ne transmettent à l'aiguille, insérée dans la veine mince et fragile du nouveau-né, des efforts d'une intensité susceptible de provoquer des lacérations de la veine.Une situation similaire peut se produire au cours de transfusions sanguines à des nouveaux-nés ou à des nouveaux-nés prématurés lorsque la connexion à la source de sang est établie par -insertion de l'aiguille dans la "vena jugularis" ét la veine épicranienne et, durant les premières heures qui suivent la naissance, dans la veine du cordon ombilical. Les conduits tubulaires obtenus en utilisant les compositions de chlorure de polyvinyle fortement plastifiées classiques preen- tent l'inconvénient supplémentaire qu'en raison de l'électricité statique sur les surfaces tubulaires, des sections opposées de la paroi du tuyau ont tendance à adhérer les unes aux autres, ce qui entratne un aplatissement du tuyau et rend difficile le passage du sang ou de solutions similaires à travers ledit tuyau. Dans ces tuyaux, l'aplatissement est favorisé à la fois.par la faible épaisseur de la-paroi du tuyau et la forte quantité de plastifiant dans la composition renfermant du chlorure de polyvinyle.D'autre part, la présence de charges électriques statiques sur les surfaces des articles. obtenu-s en utilisant les compositions renfermant du chlorure de polyvinyle fortement plastifiées provoque l'attraction de particules de saletés et de poussières par les surfaces, ce qui favorise la souillure des articles. Une composition particulièrement utile en tant qu'élastomère est constituée- par environ 32 à environ 3Ch en poids de chlorure de polyvinyle, environ 50 à environ 60% en poids de plastifiants classiques et environ I à 2% de polytétrafluoroéthylène, le restant étant constitué par des stabilisants, des lubrifiants et des additifs classiques similaires. La présente invention a pourbut principal, par conséquent, de fournir une composition, renfermant du chlorure de polyvinyle, fortement plastifiée susceptible d'être utilisée pour la fabrication de récipients, de tuyaux, de sondes, de cathéters et d'articles analogues, ne présentant aucun des inconvénients- des composi- tions de l'art antérieur. En particulier, l'un des buts de la présente invention- consis- te àfournir une composition, renfermant du chlorure de polyvinyle, fortement plastifiée permettant de fabriquer, au moyen des techniques classiques couramment utilisées, des récipients, des tuyaux, des sondes, des cathéters et articles médicaux similaires, dont les parois présentent une excellente uniformité et qui ne provoquent ni traumatisme des tissus corporels et des globules rouges, ni hémolyse, ni formation de caillots microscopiques. La présente invention a pour autre but encore de fournir une composition, renfermant du chlorure de polyvinyle, fortement plas tifiée dotée de propriétés antistatiques et qui, entre autres, per met la fabrication de tuyaux a parois extrêmement minces très flexibles, tels que ceux qui sot nécessaires dans les opérations de transfusion et de phléboclyse dans le domaine de la pédiatrie, ces tuyaux ne présentant pas l'inconvénient d'aplatissement de leurs parois par suinte de la présence d'électricité statique à la surface de celles-ci. Selon l'invention, on réalise une composition renfermant du chlorure de polyvinyle comprenant entre environ 25 et 60% en poids de plastifiant, caractérisée en ce qu'elle contient entre environ 0,1 et 3% en poids, de préférence entre-environ 0,2 et 12,4 en poids d'une résine fluorocarbonée. On choisit cette résiné fluorocarbonée, de préférence, dans le groupe constitué par le polytétrafluoroéthyle, le polymonochloro- trifluoroéthylène et des copolymères de tétrafluoroéthylène et de monochlorotrifluoroéthylène avec du fluorure de vinylidène et de l'hexafluoropropylène. La résine fluorocarbonée particulièrement préférée est le polytétrafluoroéthylène.On a, en fait, constaté, d'une façon tout a fait surprenante, qu'une quantité aussi faible que 0,1% en poids de résine fluorocarbonée, par rapport au poids total de la composition renfermant le chlorure de polyvinyle, suffit pour conférer à la composition quelques propriétés qui la rendent comparable, au moins dans l'étendue des utilisations mentionnées précédemment, à une résine fluorocarbonée pure, par exemple, au polytétrafluoroéthyldne, en particulier en ce qui concerne ses excellentes propriétés diélectriques etla grande uniformité des surfaces qui en sont obtenues.Etant donné qu'il est connu que les résines fluorocarbonées sont des matériaux extrêmement coûteux, il est bien évident qu'il est extremement avantageux, du-point de vue économique, d'utiliser la composition de la présente invention pour la fabrication des articles médicaux susmentionnés. Les plastifiants utilisés pour la préparation des compositiculs de la présente invention sont ceux qu2 l'on utilise couramment pour plastifier le chlorure de polyvinyle Je choix des plastifiants les plus pratiques apparaîtra de façon évidente aux spécialistes de l'art. A titres d'exemples non limitatifs de plastifiants convenables, on peut citer le phtalate de dioctyle, ltadipate de dioctyle, l'adipate de benzyloctyle, les plastifiants du type épcxy tels que l'huile de soya, les plastifiants polymères tels que les polyesters et les copolymères de butadiène-acrylonitrile. Les compositions de la présente invention peuvent également contenir les additifs habituels tels que des stabilisants, des lubrifiants et additifs anaiogues, dont le choix et la concentration apparaitront de façon évidente aux spécialistes de l'art. Pour préparer les compositions de la présente invention et en fabriquer des articles médicaux, on utilise les procédés de mélange et d'extrusion habituellement employés dans la technologie des résines thermoplastiques Cependant, selon un procédé amélioré de préparation des compositions de la présente invention, on mélange la résine de chlorure de polyvinyle avec la résine fluorocarbonée, de préférence le polytétrafluoroéthylène, se présentant sous forme de poudre, cette résine fluorocarbonée présentant une dimension granulométrique moyenne inférieure à 10 microns. De préférence, la dimension granulométrique moyenne de la résine fluorocarbonée est inférieure à 1 micron et, plus particulièrement, est comprise entre 0,5 et 0,1 micron. On a constaté également, de façon surprenante, que les compositons renfermant du chlorure de polyvinyle, fortement plastifiées de la présente invention présentent d'excellentes propriétés élastiques qui les rendent comparables aux élastomères connus-tels que par exemple, le caoutchouc naturel et les copolymères élastomères, tels que par exemple, les copolymères d'éthylèneZpropylene. Par conséquent, les compositions de la présente invention conviennent aux applications industrielles dans lesquelles on utilise habituellement les élastomères connus.De plus, les compositions d'élasto mère s de la présente invention présentent des avantages remarquables par rapport aux élastomères connus En fait, il est bien connu que les procédés classiques de fabrication d'articles en caoutchouc (ce terme couvrant à la fois le caoutchouc naturel et les élastomères synthétiques) comprennent invariablement une étape finale de vulcanisation. Pour effectuer cette étape de vulcanisation qui permet de conférer les propriétés élastiques à une matière encore plastique, il est nécessaire d'a- jouter des agents de vulcanisation convenables et d'ordinaire aussi des accélérateurs et promoteurs de vulcanisation au lot de caoutchouc brut.A titre d'exemples typiques de ces additifs de vulcanisation, on peut citer le soufre-, le sélénium, le tellure, des peroxydes organiques, certains composés nitr-és et des sulfures organiques (bisulfure d'alkylthiurame) qui sont susceptibles d'engendrer des radicaux libres. En raison- du fait que les additifs de vulcanisation sont des matériaux extremement coûteux et que l'éta- pe de vulcanisation comporte des opérations longues qui entrassent un gaspillage de temps, il est évident que l'étape de vulcanisation influence et pèse lourdement sur les prix de revient de fabrication associés à l'ensemble du procédé de réalisation des articles en caoutchouc. En conséquence, il serait extrinement avantageux de réaliser des compositions qui n'exigent aucune étape de vulcanisation pour acquérir les propriétés de l'état élastique. Par contre, on sait déjà que le chlorure de polyvinyle, lorsqu'on l'ajoute avec des quantités extremerent élevées (environ 70% ou davantage) de plastifiants, manifeste un certain degré d'élasticité et, par conséquent, il serait avantageux de réaliser une composition renfermant du chlorure- de polyvinyle laquelle, tout en maintenant le caractère thermoplastique de ce polymère, présente- rait également la gamme entière des propriétés qui caractérisent de façon typique les élastomères.On a constaté à présent, de façon surprenante, que les compositions de la présente invention sont non seulement dotées de toute la gamme des propriétés élastiques des élastomères connus tels que le caoutchouc naturel mais qu'également elles ne nécessitent aucune étape de vulcanisation pour acquérir les propriétés susmentionnées c'est-à-dire, ce sont des élastomères, de façon-intrinsèque, telles quelles. Les exemples non limitatifs suivants, dans lesquels le chlorure de polyvinyle est du RAVINIL, fabriqué par la Société AIC, le stabilisant est du PROSPER 160 fabrique par la Société COSSER, le lubrifiant est fabriqué par HOECEST, le polyéthylène est du polyéthylène 405 fabriqué par 1 'Allied Chemical, et le Santicizer 334 est fabriqué par MONSANTO, illustrent quelques modes de réalisation particuliers de l'invention. Exemple 1 On prépare une composition particulièrement convenable pour la fabrication de tuyaux utilisables en phleboclyse et pour des transfusions, des prises pour tuyaux obtenues par soufflage, des enceintes comptes-gouttes et dispositifs analogues. La composition est constituée comme suit Chlorure de polyvinyle (type 70/D) kg 25 Phtalate de dioctyle kg 7 Adipate de dioctyle kg I Adipate de benzyloctyle (Adimol Bo) kg 2 Stabilisant (CA/ZN liquide) kg 0,150 Lubrifiant (cire E/C) kg 0,05 Polytétrafluoroétnylène kg 0,05 (dimension granulométrique moyenne : 0, 5 micron) Exemple 2 On prépare une composition particulièrement convenable pour la fabrication de récipients, tels que par exemple, des flacons pour la conservation du sang. La composition est constituée comme suit Chlorure de polyvinyle (type 70/D) kg 25 Acetylcitrate de tributyle citrate kg 5,5 Adipate de dioctyle kg 4 Huile de soja kg 1,5 Stabilisant (CA/ZN liquide) kg 0,150 Lubrifiant (cire E/C) kg 0,05 Polytétrafluor oéthylène kg 0,1 (dimension granulométrique : 0,1 micron) Exemple 3 On prépare une composition particulièrement convenable pour la fabrication de tuyaux extrêmement flexibles tels que ceux que l'on utilise pour la phléboclyse et les transfusions en pédiatrie La composition est constituée comme suit Chlorure de polyvinyle (type 70/F) kg 25 Phtalate de dioctyle kg 11 Adipate de benzyloctyle (Adimol BO) kg 7 Huile de soja kg 2 Stabilisant (CA/ZN liuuide) kg 0,150 Lubrifiant (cire E/C) kg 0,05 Polytétrafluoroéthylène kg 1,4 (Dimension granulométrique i 0, 1 micron) Exemple 4 On répète l'exemple 3 sauf que l'on remplace de polytétrafluoroéthylène par une quantité égale en poids de. polymonochlorotrifluo- roéthylène. Les exemples non limitatifs suivants ont pour but d'illustrer les propriétés élastomères de compositions spécifiques comprises dans l'étendue de la présente invention. Exemple 5 On prépare la composition suivante Chlorure de polyvinyle (Ravinil 70/D) kg 25 Adipate de benzyloctyle (Adimol) kg 20 dipate de dioctyle kg 10 Acétylcitrate de tributyle kg 10 Huile de soja kg 3 Stabilisant (Prosper 160) gr 300 Polyéthylène A.C. gr 100 Polytétrafluoroéthylène (poudre d'Algoflon) gr 1.000 Les caractéristiques de cette composition (mesurées suivant la méthode ASTM) sont comme suit poids spécifique (g/cm3) 1,13 Dureté Shore A 28 Résistance à la traction (Kg/cm2) 29,4 Allongement (%) 330 Module d'élasticité à l'allongement de 100% (Kg/cm2) 10,4 Absorption d'eau (%) 0,36 Cycle d'hystérésis à 140% d'allongement charge : 12,2 kg/cm2. Variation de la charge ler cycle 1 Sème cycle 0,82 10ème cycle 0,76 14ème cycle 0,74 Déformation permanente à 75% d'allongement (%) 4 Température de fragilisation ( C) - 65 Température vicat (5kgs) ( C) 150 Résistivité transversale (ohm/cm3) 1 x 1010 Rigidité diélectrique (KV/mm) 10,8 Exemple 6 On prépare la composition suivante Chlorure de polyvinyle (résine 70/F) kg 25 Adipate de benzyloctyle (Adimol) kg 12 Adipate de dioctyle kg 12 Acétylcitrate de tributyle kg 12 Huile de soja kg 3 Stabilisant (Prosper 160) gr 300 AC Polyéthylène gr 100 Polytétrafluoroéthylène (poudre d'Algoflon) gr 1.000 Exemple 7 On prépare la composition suivante :: Chlorure de polyvinyle (Résine 70/F) kg 25 Adipate de benzyloctyle (Adimol) kg 12 Adipate de dioctyle kg 12 Acétylcitrate de tributyl kg 12 Huile de soja kg 3 Stabilisant (Prosper 160) gr 300 Polyéthylène AC gr 100 Polytétrafluoroéthylène (Algoflon liquide) gr 2.000 Exemple 8 On prépare la composition suivante Chlorure de polyvinyle (résine 70/F) kg 25 Adipate de benzyloctyle (Adimol) kg 12 Acétylcitrate de tributyle kg 12 Huile de soja kg 15 Stabilisant (Prosper 160) gr 300 Polyéthylène AC gr 100 Polytétrafluoroéthylène (Algoflon liquide) gr 2.000 Exemple 9 On prépare la composition suivante Chlorure de polyvinyle (résine 70/F) kg 25 Adipate de benzyloctyle (Adimol) kg 20 Adipate de dioctyle ky 10 Acétylcitrate de tributyle kg 10 Huile de soja kg 3 Stabilisant (Prosper 160) gr 300 Polyéthylène AC gr 100 Polytétrafluoroéthylène (Algoflon liquide) gr 2.000 Exemple 10 Onprépare la composition suivante Chlorure de polyvinyle (résine 70/F) kg 25 Adipate de benzyloctyle (Adimol) kg -12 Huile de soja kg 27 Stabilisant (Prosper 160) gr 300 Polyéthylène AC gr 100 polytétrafluoroéthylène (Algoflon liquide) gr 2.000 Exemple 11 On prépare la composition suivante Chlorure de polyvinyle (résine 70/F) kg 25 Huile de soja kg 39 Stabiîîsnnt (Prosper 162) gr 300 Polyéthylène AC gr 100 Polytétrafluoroéthylène (Algoflon liquide) gr 2.000 Les caractéristiques de cette composition sont comme suit Déformation permanente à 75% d'allongement 4 Température de fragilisation (0c) - 65 Température vicat (5 kgs) ( C) 150 Résistivité transversale (obm/cm3) 1 x 10 Rigidité diélectrique (KV/mm) 10,8 Exemple 12 On prépare la composition suivante : Chlorure de polyvinyle (résine 70/F) kg 25 Adipate de benzyloctyle (adimol) kg 12 Adipate de dioctyle kg 12 Huile de soja kg 15 Stabilisant (Prosper 160) gr 300 Polyéthylène AC gr 100 Polytétrafluoroéthylène (Algoflon liquide) gr 2.000 Exemple 13 On prépare la composition suivante : : Chlorure de polyvinyle (résine 70/F) -kg 25 Adipate de benzyloctyle (Adimol) kg 15 Adipate de dioctyle kg 15 Acétylcitrate de tributyl kg 15 Huile de soja kg 4 Stabilisant (Prosper 160) gr 300 Polyéthylêne AC gr 100 polytétrafluoroéthylène (Algoflon liquide) gr 3.o00 Exemple 14 On prépare la composition suivante Chlorure de polyvinyle (résine 70/F) kg 25 Adipate de benzyloctyle (Adimol) kg 20 Adipate de dioctyle kg 12 Acétylcitrate de tributyle kg 12 Huile de soja kg 4 stabilisant (Prosper 160) gr 300 Polyéthylene AC gr 100 Polytétrafluoroéthylène (Algoflon liquide) gr 3.000 Exemple 15 On prépare la composition suivante Chlorure de polyvinyle (résine 70/F) kg 25 Adîpate de dioctyle kg 10 Santicizer 334 FM kg 3 Stabilisant CA/ZN (Prosper 160) gr 300 Polyéthylène AC gr 100 polytétrafluoroéthylène (Algoflon liquide) gr 3.000 Les caractéristiques de cette composition sont comme suit Poids spécifique (g/cm3) ASTM D 792) 1,07 Dureté shore A (ASTM D 676) 29 Résistance à la traction (kg/cm2) ASTM D 412) 16 Allongement (%) (ASTM D 412) 180 Module d'élasticité à 100% d'allongement (ASTM D 412) (kg/cm2) 10 Absorption d'eau (%) (ASTM D 570) 0,31 Déformation permanente à 75% d'allongement (%) (ASTM D 412) 3 Température vicat dans l'huile ( C) (ASTM D 1525) 150 On compare les caractéristiques élastiques d'une composition selon l'invention (exemple 5) avec celles du caoutchouc naturel et d'un copolymère élastomère d'éthylène/propylène (DutralR). Les données sont portées dans le tableau. TABLEAU Comparaison des caractéristiques de la composition de l'exemple 5 avec celles du caoutchouc naturel vulcanisé et daun élastomere d' éthylène/propylène. Caractéristiques Composition Caoutchouc - DutralR selon ASTM de l'exemple naturel (copolymère 5 vulcanisé élastomère d'éthylène/ propylène) Poids3 spécifique (g/cm ; 1,13 0,9 0,87 Dureté shore A 28 40/90 60 Résistance à la traction (kg/cm2) 29,4 30/300 140/185 Allongement de rupture (%) 330 300/1000 600/400 Module d'élasticité à 100%2d'allongement (kg/cm2) 10,4 - 30/98 ( ) Absorption d'eau augmentation du poids (%) 0,36 Dé formation permanente à 75% d'allongement 4 1/10 (1) 10/19 (1) Température de fragilisation ( C) - 65 - 40/-50 - 94 Température vicat (%C) 150 120 (2) 100 (2) Perte de poids au cours du vieillissement 0,76 - Notes ( ) mesure à 200% d'allongement (1) déformation permanente à la compression (2) valeurs approximatives de résistance thermique Les données portées dans le Tableau indiquent que le caoutchouc naturel et de DutralR (copolymère élastomère d'éthylène/propylène) sont comparables à la composition de l'Exemple 5. Comme on peut le constater, cette dernière composition est dotée de carae- téristiques très similaires à celles que présentent le caoutchouc naturel et DutralR. En particulier, la composition de l'Exemple 5 est intéressante en raison de son faible poids spécifique, de sa faible dureté (à peu près la même que celle de gommes à effacer et de revêtements de rouleaux -d'impression) et de son élasticité.En fait, la composition de l'Exemple 5 résiste non seulement à plusieurs cycles d'allongement élastique etde rappel élastique, mais présente également une faible déformation permanente à 75% d'allongement, ce qui est comparable à ce que l'on obtient avec le caoutchouc naturel et est même supérieur aux résultats obtenus avec le DutralR. Finalement, sa résistance thermique sous des conditions d'exposition au froid et au chaud, est excellente. L'importance critique de la présence du constituant fluorocarboné (en particulier, du polytétrafluoroéthylène) en ce qui concerne les propriétés inattendues que manifestent les compositions de l'invention, est mise en évidence lorsque l'on compare les propriétés d'une composition de la présente invention avec celles d'une composition similaire mais qui ne renferme pas le constituant fluorocarboné. Par exemple, alors que la température de ramdr lissement de la composition de l'Exemple 5 est de 150 C, la température de ramollissement d'une composition similaire renfermant, en particulier, le même pourcentage de plastifiant mais pas de polytétrafluoroéthylène n'est que de 700C, ce qui entrain des limitations concomitantes visant les applications industrielles éventuelles de cette dernière composition. I1 doit bien être entendu, bien que l'on ait illustré l'invention en se référant à des résines fluorocarbonées spécifiques, que d'autres résines similaires, qui apparattront de façon évidente aux spécialistes de l'art, -peuvent être utilisées qui permettnt aussi de- réaliser des compositions comprises dans ltétendue de la présente invention. Revendications - 1. Composition renfermant du chlorure de polyvinyle comprenant environ 25 à 60 en poids ae plastifiant caractérisée en ce qu'elle comprend environ 0,1 à 3% en poids, de préférence environ 0,2 à 1% en poids, d'une résine fluorocarbonée. 2. Composition selon la revendication 1 caractérisée en ce que l'on choisit ladite résine fluorocarbonée dans le groupe constitué par le polytétrafluoroéthylène, le polymonochîorotri fluor o- éthylène et des copolymères de tétrafluoroéthylène et de monochlo rotrifluoroéthyîène avec du fluorure de vinylidène et de l'hexa fluoropropylène. 3. Composition selon la revendication 2 caractérisée en ce que la résine fluorocarbonée est le polytétrafluoroéthylène. 4. Composition selon la revendication 3 particulièrement utile en tant qu'élastomère, caractérisée en ce qu'elle comprend environ 32 à environ 38% en poids de chlorure de polyvinyle, environ 50 à environ 60 en poids de plastifiants classiques et environ 1 à 2% de polytétrafluoroéthylène, le restant étant constitué par des stabilisants, des lubrifiants et des additifs classiques similaires. 5. Procédé de préparation de la composition selon les revendications précédentes, dans lequel on mélange du chlorure de polyvinyle avec du polytétrafluoroéthylène, caractérisé en ce que le polytétrafluoroéthylène se présente sous forme de poudre. 6. Procédé selon la revendication 4, caractérisé en ce que la dimension granulométrique moyenne de ladite poudre est inférieure à 10 microns et de préférence inférieure à 1 micron. 7. Procédé selon la revendication 5, caractérisé en ce que la dimension granulométrique est comprise entre 0,5 et 0,1 micron. 8. Tuyaux, cathéters, sondes, récipients et articles médicaux similaires obtenus à l'aide de la composition selon les revendications 1 à 4 ci-dessus.